(57)【要約】【課題】同一の材料を使用して透明導電膜の積層を行い、可撓性、高透過率を有した透明導電性積層体及びその製造方法を提供する。【解決手段】透明基材の少なくとも一方の面に、非晶性の第一透明導電膜と、結晶性の第二透明導電膜を積層してなる透明導電性積層体であって、前記第一透明導電膜と前記第二透明導電膜が同一組成のスパッタリングターゲットを使用して形成され、かつ、前記第一透明導電膜が成膜時の水分圧を５．０×１０-4Ｐａ以上として形成され、前記第二透明導電膜が成膜時の水分圧を５．０×１０-4Ｐａ未満として形成されることを特徴とする透明導電性積層体である。【選択図】図１
2012172219.tif 000002
【特許請求の範囲】
【請求項１】
透明基材の少なくとも一方の面に、非晶性の第一透明導電膜と、結晶性の第二透明導電膜を順次積層してなる透明導電性積層体の製造方法であって、前記第一透明導電膜と前記第二透明導電膜を同一組成のスパッタリングターゲットを使用して形成し、かつ、前記第一透明導電膜を成膜時の水分圧を５．０×１０-4Ｐａ以上として形成し、さらにその後、前記第二透明導電膜を成膜時の水分圧を５．０×１０-4Ｐａ未満として形成することを特徴とする透明導電性積層体の製造方法。
【請求項２】
前記第一透明導電膜と前期第二透明導電膜を真空中で連続的に順次積層することを特徴とする請求項１記載の透明導電性積層体の製造方法。
【請求項３】
前記スパッタリングターゲットがＩｎ、Ｓｎ、Ｏを主成分とし、ＳｎＯ２の含有量が1重量％以上１０重量％以下であることを特徴する請求項１又は２に記載の透明導電性積層体の製造方法。
【請求項４】
請求項１から３いずれかに記載の透明導電性積層体の製造方法を用いて成された透明導電性積層体であって、前記第一透明導電膜の屈折率ｎ１と前期第二透明導電膜の屈折率ｎ２が、ｎ１＞ｎ２の関係を満たすことを特徴とする透明導電性積層体。
【請求項５】
前記透明基材と前記第一透明導電膜の間に、金属又は無機化合物を有することを特徴とする請求項４に記載の透明導電性積層体。
【発明の詳細な説明】
【技術分野】
【０００１】
本発明は、電子機器のディスプレイ上に入力デバイスとして取り付けられる透明なタッチパネルや、フレキシブルディスプレイの電極などに用いられる透明導電性積層体及びその製造方法に関する。
【背景技術】
【０００２】
近年、ディスプレイ画面を指で触れたり、ペンで押圧するだけで入力できる透明タッチパネルが普及している。このタッチパネルの電極として使用される透明導電性基材は基本的にガラスもしくは高分子フィルムに導電膜を積層した構成を有している。特に近年では可撓性、加工性に優れ、軽量である等の点からポリエチレンテレフタレートをはじめとする高分子フィルムを使用した透明導電性フィルムが使用されている。
【０００３】
タッチパネルには、静電容量結合式や光学式等の多様な方式のものが存在する。その中で、透明導電フィルムが使用されるのは、上下の電極が接触することでタッチ位置を特定する抵抗膜式や、静電容量の変化を感知する静電容量結合方式のものである。タッチパネルは、携帯用端末装置及び携帯ゲーム機等のディスプレイ前面に使用されており、そのため、ディスプレイの表示を損なわない透過・反射特性が必要となる。
【０００４】
タッチパネル用途での透明導電性フィルムでは、抵抗膜式においては、上下の電極が接触するため、可撓性や機械的耐久性が求められる。また、電子ペーパーや有機発光体を用いる有機ELディスプレイ等のフレキシブル性を有したディスプレイ装置においても、透明な導電膜が電極として採用されている。フレキシブルディスプレイに使用される透明導電膜に関しても、クラックの発生を抑えるため、適度な可撓性が必要となる。そのため、特許文献１のように機械的強度を持たせる為に、フィルムを加熱することでＩＴＯを結晶化させる手段や、特許文献２、３のように可撓性を得る為に、異なる結晶性を有した透明導電膜を積層させる方法が提案されている。しかしながら、特許文献２、３などの方法では、異なる結晶性を有した1つの透明導電性フィルムを製造する為に、それぞれ材料組成の異なるスパッタターゲットを準備する必要が有る。
【先行技術文献】
【特許文献】
【０００５】
【特許文献１】特開２００４−１４９８８４号公報
【特許文献２】特開２０１１−３４４６号公報
【特許文献３】特開２０１１−３４５６号公報
【発明の概要】
【発明が解決しようとする課題】
【０００６】
本発明は、かかる従来技術の課題に鑑みてなされたもので、その目的は、同一の材料を使用して、可撓性、ペン筆記耐久性、高透過率を有した透明導電性積層体及びその製造方法を提供することにある。
【課題を解決するための手段】
【０００７】
本発明は、上記の課題を解決するためのものであり、本発明の請求項１に係る発明は、透明基材の少なくとも一方の面に、非晶性の第一透明導電膜と、結晶性の第二透明導電膜を順次積層してなる透明導電性積層体の製造方法であって、前記第一透明導電膜と前記第二透明導電膜が同一組成のスパッタリングターゲットを使用して形成され、かつ、前記第一透明導電膜が成膜時の水分圧を５．０×１０-4Ｐａ以上として形成され、前記第二透明
導電膜が成膜時の水分圧を５．０×１０-4Ｐａ未満として形成されることを特徴とする透明導電性積層体の製造方法である。
【０００８】
また、本発明の請求項２に係る発明は、前記第一透明導電膜と前期第二透明導電膜が真空中で連続的に順次積層されることを特徴とする請求項１記載の透明導電性積層体の製造方法である。
【０００９】
また、本発明の請求項３に係る発明は、前記スパッタリングターゲットがＩｎ、Ｓｎ、Ｏを主成分とし、ＳｎＯ２の含有量が1重量％以上１０重量％以下であることを特徴する請求項１又は２に記載の透明導電性積層体の製造方法である。
【００１０】
また、本発明の請求項４に係る発明は、請求項１から３いずれかに記載の透明導電性積層体の製造方法を用いて成された透明導電性積層体であって、前記第一透明導電膜の屈折率ｎ１と前期第二透明導電膜の屈折率ｎ２がｎ１＞ｎ２の関係を満たすことを特徴とする透明導電性積層体である。
【００１１】
また、本発明の請求項５に係る発明は、前記透明基材と前記第一透明導電膜の間に、金属又は無機化合物を有することを特徴とする請求項４に記載の透明導電性積層体である。
【発明の効果】
【００１２】
本発明によれば、同一組成のスパッタリングターゲットを使用して、成膜雰囲気の制御により、異なる結晶性を有した透明導電膜をインラインで積層し、非晶性である第一透明導電膜による可撓性、また、結晶性である第二透明導電膜による耐久性を得ることにより、ペン筆記耐久性、可撓性、高透過率を有した透明導電性積層体の製造を行うことが出来る。
【図面の簡単な説明】
【００１３】
【図１】本発明の透明導電性積層体の一実施形態の断面図１である。
【図２】本発明の透明導電性積層体の一実施形態の断面図２である。
【図３】本発明の透明導電性積層体を用いたタッチパネルの一実施形態の断面図である。
【図４】本発明の実施例１のＸ線回折の分析結果である。
【図５】比較例１及び２のＸ線回折の分析結果である。
【発明を実施するための形態】
【００１４】
以下、本発明を実施するための形態を、図面を用いて説明する。なお、本発明は、以下に記載する実施の形態に限定されうるものではなく、当業者の知識に基づいて設計の変更などの変形を加えることも可能であり、そのような変形が加えられた実施の形態も本発明の範囲に含まれるものである。
【００１５】
図１は、本発明の透明導電性積層体の一実施形態の断面図１である。図１において、透明導電性積層体１は、透明基材２の一方の面に密着層３、密着層３上に非晶質膜である第一透明導電膜４ａ、第一透明導電膜４ａ上に結晶化膜である第二透明導電膜４ｂを備えている。非晶質膜である第一の透明導電膜４ａ上に結晶化膜である第二の透明導電膜４ｂを備えることにより、透明導電性積層体１をタッチパネルに搭載したときの、ペン書き耐久性、可撓性及び光透過性を高めることができる。
【００１６】
図２は、本発明の透明導電性積層体の一実施形態の断面図２である。図２（ａ）は、透明基材２と密着層３との間に樹脂層５を設けた、本発明の透明導電性積層体の一実施形態である。また、さらに、図２（ｂ）に示すような、図２（ａ）に示す構成の透明基材２の裏面に（第一透明導電膜４ａ、密着層３が設けられていない面）、前記樹脂層５を設けた
構成の透明導電性積層体であってもよい。
【００１７】
また、本発明では、非晶性である第一透明導電膜４ａの屈折率ｎ１と、結晶性である第二透明導電膜４ｂの屈折率ｎ２との関係は、ｎ１＞ｎ２である必要がある。この関係を満たすことで、透過率を向上させることができる。
【００１８】
＜透明基材＞
本発明で用いる透明基材２は、樹脂からなるプラスチックフィルムが用いられる。プラスチックフィルムとしては、成膜工程および後工程において十分な強度があり、表面の平滑性が良好であれば、特に限定されないが、例えば、ポリエチレンテレフタレートフィルム、ポリブチレンテレフタレートフィルム、ポリエチレンナフタレートフィルム、ポリカーボネートフィルム、ポリエーテルスルホンフィルム、ポリスルホンフィルム、ポリアリレートフィルム、環状ポリオレフィンフィルム、ポリイミドフィルムなどが挙げられる。その厚さは部材の薄型化と基材の可撓性とを考慮し、１０μｍ以上２００μｍ以下程度のものが用いられる。
【００１９】
前記透明基材２に含有される材料としては、周知の種々の添加剤や安定剤、例えば帯電防止剤、可塑剤、滑剤、易接着剤などが使用されてもよい。各層との密着性を改善するため、前処理としてコロナ処理、低温プラズマ処理、イオンボンバード処理、薬品処理などを施してもよい。
【００２０】
本発明で用いる樹脂層５は、透明導電性積層体１に機械的強度を持たせるために設けられる。用いられる樹脂としては、特に限定はしないが、透明性と適度な硬度と機械的強度を持つ樹脂が好ましい。具体的には３次元架橋の期待できる３官能以上のアクリレートを主成分とするモノマー又は架橋性オリゴマーのような光硬化性樹脂が好ましい。
【００２１】
前記３官能以上のアクリレートモノマーとしては、トリメチロールプロパントリアクリレート、イソシアヌル酸ＥＯ変性トリアクリレート、ペンタエリスリトールトリアクリレート、ジペンタエリスリトールトリアクリレート、ジペンタエリスリトールテトラアクリレート、ジペンタエリスリトールペンタアクリレート、ジペンタエリスリトールヘキサアクリレート、ジトリメチロールプロパンテトラアクリレート、ペンタエリスリトールテトラアクリレート、ポリエステルアクリレートなどが好ましい。特に好ましいのは、イソシアヌル酸ＥＯ変性トリアクリレートおよびポリエステルアクリレートである。これらは単独で用いても良いし、２種以上併用しても構わない。また、これら３官能以上のアクリレートの他にエポキシアクリレート、ウレタンアクリレート、ポリオールアクリレートなどのいわゆるアクリル系樹脂を併用することが可能である。
【００２２】
また、前記架橋性オリゴマーとしては、ポリエステル（メタ）アクリレート、ポリエーテル（メタ）アクリレート、ポリウレタン（メタ）アクリレート、エポキシ（メタ）アクリレート、シリコーン（メタ）アクリレートなどのアクリルオリゴマーが好ましい。具体的にはポリエチレングリコールジ（メタ）アクリレート、ポリプロピレングリコールジ（メタ）アクリレート、ビスフェノールＡ型エポキシアクリレート、ポリウレタンのジアクリレート、クレゾールノボラック型エポキシ（メタ）アクリレートなどがある。
【００２３】
＜樹脂層＞
前記樹脂層５は、その他に光重合開始剤などの添加剤を含有してもよい。
【００２４】
前記光重合開始剤を添加する場合、ラジカル発生型の光重合開始剤として、ベンゾイン、ベンゾインメチルエーテル、ベンゾインエチルエーテル、ベンゾインイソプロピルエーテル、ベンジルメチルケタールなどのベンゾインとそのアルキルエーテル類、アセトフェノン、２、２、−ジメトキシ−２−フェニルアセトフェノン、１−ヒドロキシシクロヘキシルフェニルケトン、などのアセトフェノン類、メチルアントラキノン、２−エチルアントラキノン、２−アミルアントラキノンなどのアントラキノン類、チオキサントン、２、４−ジエチルチオキサントン、２、４−ジイソプロピルチオキサントンなどのチオキサントン類、アセトフェノンジメチルケタール、ベンジルジメチルケタールなどのケタール類、ベンゾフェノン、４、４−ビスメチルアミノベンゾフェノンなどのベンゾフェノン類及びアゾ化合物などがある。これらは単独または２種以上の混合物として使用でき、さらにはトリエタノールアミン、メチルジエタノールアミンなどの第３級アミン、２−ジメチルアミノエチル安息香酸、４−ジメチルアミノ安息香酸エチルなどの安息香酸誘導体などの光開始助剤などと組み合わせて使用することができる。
【００２５】
上記光重合開始剤の添加量は、主成分の樹脂に対して０．１重量％以上５重量％以下であり好ましくは０．５重量％以上３重量％以下である。下限値未満では樹脂層の硬化が不十分となり好ましくない。また、上限値を超える場合は、樹脂層の黄変を生じたり、耐候性が低下したりするため好ましくない。光硬化型樹脂を硬化させるのに用いる光は紫外線、電子線、あるいはガンマ線などであり、電子線あるいはガンマ線の場合、必ずしも光重合開始剤や光開始助剤を含有する必要はない。これらの線源としては高圧水銀灯、キセノンランプ、メタルハライドランプや加速電子などが使用できる。
【００２６】
また、樹脂層５の厚みは、特に限定されないが、０．５μｍ以上１５μｍ以下の範囲が好ましい。また、透明基板２と屈折率が同じかもしくは近似していることがより好ましく、１．４５以上１．７５以下程度が好ましい。
【００２７】
樹脂層５の形成方法としては、主成分である樹脂等を溶剤に溶解させ、ダイコーター、カーテンフローコーター、ロールコーター、リバースロールコーター、グラビアコーター、ナイフコーター、バーコーター、スピンコーター、マイクログラビアコーターなどの公知の塗布方法を用いることができる。
【００２８】
前記溶剤については、上記の主成分の樹脂等を溶解するものであれば特に限定しない。具体的には、溶剤として、エタノール、イソプロピルアルコール、イソブチルアルコール、ベンゼン、トルエン、キシレン、アセトン、メチルエチルケトン、メチルイソブチルケトン、酢酸エチル、酢酸ｎ−ブチル、酢酸イソアミル、乳酸エチル、メチルセロソルブ、エチルセロソルブ、ブチルセロソルブ、メチルセロソルブアセテート、プロピレングリコールモノメチルエーテルアセテート、などが挙げられる。これらの溶剤は１種を単独で用いても良いし、２種以上を併用しても良い。
【００２９】
＜密着層＞
前記密着層３を形成する材料としては、金属またはその酸化物、硫化物、フッ化物等の無機化合物を用いることができる。実用上は酸化珪素、酸化アルミニウムなどが特に好適に用いられる。
【００３０】
＜透明導電膜＞
本発明に係る第一透明導電膜４ａ及び第二透明導電膜４ｂの透明導電膜は、Ｉｎ、Ｓｎ、Ｏを主成分とし、それらの２種類もしくは３種類の混合酸化物、さらには、その他必要に応じて、Ａｌ、Ｚｒ、Ｇａ、Ｓｉ、Ｗ等の添加物を含有させることができる。目的・用途により種々の材料が使用でき、特に限定されるものではない。現在のところ、最も信頼性が高く、多くの実績のある材料は酸化インジウムスズ（ＩＴＯ）である。
【００３１】
＜製造方法＞
前記密着層３および第一透明導電膜４ａ及び第二透明導電膜４ｂの製造方法としては、
大面積に均一な膜質の薄膜を形成するために、プロセスが安定し、薄膜が緻密化するスパッタリング法が用いられ、不活性ガスと酸素との混合ガスをスパッタガスとして用い、透明基材２上に積層される。
【００３２】
最も一般的な透明導電膜である酸化インジウムスズ（ＩＴＯ）を第一透明導電膜４ａ及び第二透明導電膜４ｂとして用いる場合、酸化インジウムにドープされる酸化スズの含有比はデバイスに求められる仕様に応じて、任意の割合を選択する。透明導電膜を結晶化させるために用いるスパッタリングターゲット材料は、ＳｉＯ２の含有比が１０重量％未満であることが好ましい。本発明の場合においては、結晶性を制御する上で、ＳｉＯ２の含有比は１重量％から１０重量％の範囲、特に２重量％以上７重量％が好ましい。
【００３３】
第一透明導電膜４ａと第二透明導電膜４ｂの結晶性を制御する方法としては、それぞれの透明導電膜を成膜する成膜室内の圧力を５．０×１０−４Ｐａ以下、水の分圧を５．０×１０−５Ｐａ以下まで減圧し、不活性ガスと酸素の混合ガスに水蒸気を流量調整しつつ加えていく。そして、第一透明導電膜４ａの成膜室内の水分圧を５．０×１０−４Ｐａ以上、好ましくは１．０×１０−３Ｐａ以上１．５×１０−３Ｐａ以下の範囲に調整し、同様に第二透明導電膜４ｂの成膜室内の水分圧を５．０×１０−４Ｐａ以下、好ましくは３．０×１０−４Ｐａ以下に調整することで最適な結晶性を得られる。
【００３４】
なお、第一透明導電膜４ａ及び第二透明導電膜４ｂを成膜した後、１２０℃〜２００℃で１時間以上加熱することにより、第二透明導電膜４ｂを結晶化させることができる。
【００３５】
本発明の実施の形態に係る透明導電性積層体１は、タッチパネルであれば可撓性という点で抵抗膜方式のタッチパネルに好適に用いることができるが、その限りではなく、例えば、可撓性を要求されるフレキシブルディスプレイ用の電極等として用いることも出来る。
【００３６】
図３は、本発明の透明導電性積層体を用いたタッチパネルの一実施形態の断面図である。以下、本発明に係る透明導電性積層体を用いたタッチパネルの一実施形態について説明する。
【００３７】
図３に示すように、本発明の実施の形態に係るタッチパネル９は、透明基材２の両方
の面に樹脂層５を設け、一方の樹脂層５の上に密着層３、非晶性である第一透明導電膜４ａ、結晶性である第二透明導電膜４ｂを順次積層した透明導電性積層体１であり、第二透明導電膜４ｂにスペーサ７を介して対向配置された透明導電膜４ｃ及び基板６を備えている。透明導電膜４ｂと透明導電膜４ｃとは、スペーサ７により接触しない距離が保たれる。透明導電性積層体1の第一透明導電膜４ａ、第二透明導電膜４ｂが積層されていない面の樹脂層５側が、タッチパネル９の前面となり、ペン８により文字等が入力される。
【００３８】
本発明の実施の形態に係るタッチパネル９において、ペン８と樹脂層５とがタッチしていない状態では、スペーサ７により２枚の電極（第二透明導電膜４ｂと透明導電膜４ｃ）が接触していないために電流は流れない。一方、ペン８により樹脂層５をタッチすると、圧力により透明導電性積層体１がたわみ、基板６（ガラス面）側の電極（透明導電膜４ｃ）と接触して電流が流れる。このとき、透明導電性積層体の１の透明導電膜４ａ、４ｂと基板６の透明導電膜４ｃとの抵抗による分圧比を測定することで、ペン入力された位置を検出することができる。
【００３９】
透明導電性積層体１の材料は前述しているために省略し、基板６及び透明導電膜４ｃの材料について述べる。基板６の材料は、ガラスに限らず透明であれば使用でき、さらに、前述した透明基材２と同じ材料及び同じ形成方法を用いることができる。透明導電膜４ｃ
の導電性材料としては、酸化インジウム、酸化錫、酸化亜鉛等の酸化物及びその混合酸化物等を用いることができ、透明導電性積層体１の透明導電膜４ｃと同一製造方法を用いることができる。また、その膜厚は膜の均一性を失わない範囲で、１０ｎｍから１００ｎｍまで任意に用いることができる。
【実施例】
【００４０】
以下、実施例により本発明の詳細をより具体的に説明する。
【００４１】
＜実施例１＞
図２（ｂ）の層構成の透明導電膜性積層体を以下の方法で作製した。
【００４２】
１２５μｍ厚のＰＥＴフィルムを透明基材とし、その両面に樹脂層（ＤＩＣ社製、商品名「ユニディック  Ｖ−９５００」）を厚さ３μｍで形成した後、その一方の面に、密着層を、直流マグネトロンスパッタリング法にて成膜し形成した。この時、密着層に酸化珪素を使用し、膜厚を７ｎｍとした。
【００４３】
次に、非晶質膜である第一透明導電膜を密着層の上に、成膜中の水分圧を１．３×１０−３Ｐａとなるように水蒸気を導入し、直流マグネトロンスパッタリング法にて成膜することにより形成した。この時、スパッタリングターゲットとして、酸化スズを３重量％含有のＩＴＯを使用し、膜厚を１０ｎｍとした。
【００４４】
次に結晶化膜である第二透明導電膜を非晶質膜である第一透明導電膜の上に、成膜中の水分圧を１．０×１０−４Ｐａとなるように水蒸気を導入し、直流マグネトロンスパッタリング法にて成膜することにより形成し、透明導電膜性積層体を作製した。この時、スパッタリングターゲットとして、第一透明導電膜と同様に酸化スズを３重量％含有のＩＴＯを使用し、膜厚を１５ｎｍとした。
【００４５】
＜比較例１＞
１２５μｍ厚のＰＥＴフィルムを透明基材とし、その両面に樹脂層を形成した後、その一方の面に、酸化珪素を用いて直流マグネトロンスパッタリング法により、膜厚を７ｎｍの密着層を形成した。
【００４６】
次に、上記密着層上に、成膜中の水分圧を１．３×１０−３Ｐａとなるように水蒸気を導入し、直流マグネトロンスパッタリング法にて透明導電膜を作製した。スパッタリングターゲットとして、酸化スズを３重量％含有のＩＴＯを使用し、膜厚を２５ｎｍとした。
【００４７】
＜比較例２＞
１２５μｍ厚のＰＥＴフィルムを透明基材とし、その両面に樹脂層を形成した後、その一方の面に、密着層を、直流マグネトロンスパッタリング法にて成膜し形成した。この時、密着層に酸化珪素を使用し、膜厚を７ｎｍとした。
【００４８】
次に成膜中の水分圧を１．０×１０−４Ｐａとなるように水蒸気を導入し、密着層の上に結晶性である透明導電膜を、直流マグネトロンスパッタリング法にて成膜することにより形成した。スパッタリングターゲットとして、酸化スズを３重量％含有のＩＴＯを使用し、膜厚を２５ｎｍとした。
【００４９】
実施例１および比較例１〜２で得られた透明導電性積層体を、下記評価方法にて評価した。以下の表１に評価結果を示す。なお、透明導電膜の結晶性に関する評価は、加熱処理装置により加熱処理する前、加熱処理後の透明導電性積層体の透明導電膜部分についてＸ線回折装置（リガク社製）を用いて分析し、結晶性を確認した（図４及び図５参照）。実
施例１については非晶質膜上に結晶化膜を成膜する前と、成膜後のサンプリングを行い、それぞれ評価を行った。
【００５０】
［全光線透過率］
日本電色製社製のＮＤＨ ２０００ヘーズメーターを使用してＪＩＳＫ７１０５に準じて測定を行った。評価の判定は、全光線透過率８２％以上の場合を○、８２％より小さい場合を×とした。
【００５１】
［可撓性］
透明導電性積層体を図３のようにタッチパネルを形成して、ペン筆記耐久性の評価を行った。ペン筆記のペンには、ポリアセタールからなるペン先半径０．８ｍｍのタッチペンを用いて、樹脂層上面から、２５０ｇ加重、アからンまでのカタカナ文字を１０万字の筆記を行い、筆記後のリニアリティの測定を行った。リニアリティは電極間に５Ｖ印加し、各ポイントにおける電圧値を測定し、理想値（直線性）とのずれを計算した。評価の判定は、リニアリティ（％）が１．５％以下の場合を○、１．５％より大きい場合を×とした。
【００５２】
【表１】
2012172219.tif 000003
【００５３】
＜評価結果＞
表１に示す結果から、実施例１で得られた本発明品は、比較例１及び２で得られた比較品と同等のペン筆記耐久性を有し、かつ、結晶性の異なる２層の透明導電膜を有するため、より全光線透過率に優れる効果が得られた。
【産業上の利用可能性】
【００５４】
本発明は、電子機器のディスプレイ上に入力デバイスとして取り付けられる透明なタッチパネルや、フレキシブルディスプレイの電極などに用いられる。
【符号の説明】
【００５５】
１…透明導電性積層体
２…透明基材
３…密着層
４ａ…第一透明導電膜
４ｂ…第二透明導電膜
４ｃ…透明導電膜
５…樹脂層
６…基板
７…スペーサー
８…ペン
９…タッチパネル
（ａ）・・・第一透明導電膜のＸ線回折結果
（ｂ）・・・第二透明導電膜のＸ線回折結果
（ｃ）・・・比較例１のＸ線回折結果
（ｄ）・・・比較例２のＸ線回折結果
【図１】
2012172219.tif 000004
【図２】
2012172219.tif 000005
【図３】
2012172219.tif 000006
【図４】
2012172219.tif 000007
【図５】
2012172219.tif 000008